REVENDICATIONS 1. Bain électrolytique aqueux à pH acide pour le dépôt électrochimique du palladium ou de ses alliages comprenant un composé du palladium, et de façon optionnelle au moins un composé d'un métal secondaire destiné à être codéposé sous forme d'alliage avec le palladium, et comprenant en outre, de l'éthylènediamine comme agent complexant du palladium et un agent brillanteur organique, caractérisé en ce que ledit agent brillanteur est l'acide 3-(3-pyridyl) acrylique, l'acide 3-(3-quinolyl) acrylique ou un de leurs sels, de préférence un de leurs sels alcalins. 2. Bain électrolytique selon la revendication 1, caractérisé en ce que son pH est compris entre 3 et 5. 3. Bain électrolytique selon la revendication 1 ou 2, caractérisé en ce qu'il contient au moins un métal agissant comme brillanteur minéral. 4. Bain électrolytique selon l'une des revendications 1 à 3, caractérisé en ce qu'il contient de 1 à 100 g/1 de palladium. 5. Bain électrolytique selon l'une des revendications 1 à 4, caractérisé en ce qu'il contient au moins un métal secondaire choisi dans le groupe constitué du nickel, du cobalt, du fer, de l'indium, de l'or, de l'argent et de l'étain, à une concentration comprise entre 0,1 et 60 g/l. 6. Bain électrolytique selon l'une des revendications 1 à 5, caractérisé en ce qu'il contient de 2 et 200 ml/l d'éthylènediamine. 7. Bain électrolytique selon l'une des revendications 1 à 6, caractérisé en ce qu'il contient de 0,01 à 3 g/l d'acide 3-(3-pyridyl) acrylique ou d'acide 3-(3- quinolyl) acrylique ou d'un de leurs sels. 8. Bain électrolytique selon une des revendications 1 à 7, caractérisé en ce qu'il contient au moins 20 g/1 d'au moins un sel conducteur. 9. Bain électrolytique selon la revendication 8, caractérisé en ce que ledit sel conducteur est choisi dans le groupe constitué du sulfate de sodium, du sulfate de potassium et de leurs mélanges. 10. Bain électrolytique selon l'une des revendications 1 à 9, caractérisé en ce qu'il contient un tampon destiné à stabiliser le pH, ledit tampon étant de préférence de type acétique, citrique, ou borique. Il. Bain électrolytique selon l'une des revendications 1 à 10, caractérisé en ce qu'il contient au moins un agent mouillant, de préférence du bromure ou de l'iodure de cétyltriméthylammonium. 12. Bain électrolytique selon l'une des revendications 1 à 11, caractérisé en ce qu'il contient un additif destiné à réduire les tensions internes dudit dépôt, de préférence du saccharinate de sodium. 13. Bain électrolytique selon l'une des revendications 1 à 12, caractérisé en ce que le palladium est introduit sous forme de sulfate. 14. Bain électrolytique selon l'une des revendications 1 à 13, caractérisé en ce que le palladium est introduit sous forme d'un sel solide de sulfate de palladium et d'éthylènediamine comprenant de 31 à 41 % de palladium et dans lequel le rapport molaire [S041 [Pd] est compris entre 0,9 et 1,15 et le rapport [éthylènediamine] [Pd] est compris entre 0,8 et 1,2. 15. Bain électrolytique selon l'une des revendications 1 à 14, caractérisé en ce qu'il contient au moins un métal secondaire introduit dans ledit bain sous forme de sulfate, de carbonate, d'hydroxyde ou d'un mélange de ces composés. 16. Procédé d'électro déposition du palladium ou d'un alliage de palladium, caractérisé en ce qu'il comprend l'électrolyse d'un bain électrolytique tel que défini dans l'une des revendications 1 à 15 en mettant en oeuvre des densités de courant comprises entre 0,5 et 150 A/dm. 17. Procédé selon la revendication 16, caractérisé en ce que ladite électrolyse est réalisée en utilisant des anodes insolubles, de préférence en titane platiné, en platine recouvert d'oxyde d'iridium ou en un métal précieux tel que le platine et un substrat métallisé placé en cathode.